Liant non fibrillable pour une électrode revêtue à sec, ledit liant étant constitué d’un fluoropolymère possédant un point de fusion compris entre 145 °C et 200 °C mesuré selon la norme ASTM D3418 et une viscosité à l’état fondu inférieure à 50 kP mesurée à 230 °C et à une vitesse de cisaillement de 100 s-1 mesurée selon la norme ASTM D3835. Liant selon la revendication 1, ledit fluoropolymère possédant un module en flexion supérieur à 1 000 MPa mesuré selon la norme ASTM D790. Liant selon la revendication 1 ou 2, ledit fluoropolymère comprenant au moins un fluoromonomère choisi dans le groupe constitué par le fluorure de vinylidène, le trifluoroéthylène, le chlorotrifluoroéthylène, l’hexafluoropropène, le fluorure de vinyle, l’hexafluoroisobutylène, le perfluorobutyléthylène, le pentafluoropropène, le 3,3,3-trifluoro-1-propène, le 2,3,3,3-tétrafluoropropène, des éthers de vinyle fluorés, des éthers d’allyle fluorés et des dioxoles fluorés. Liant selon l’une quelconque des revendications 1 à 3, ledit fluoropolymère étant choisi dans le groupe constitué par des homopolymères et des copolymères de fluorure de vinylidène contenant au moins 50 % en poids de motifs répétitifs de fluorure de vinylidène, le comonomère étant choisi dans le groupe constitué par le chlorotrifluoroéthylène, l’hexafluoropropène et le trifluoroéthylène. Liant selon l’une quelconque des revendications 1 à 4, le fluoropolymère étant un homopolymère de type poly(fluorure de vinylidène) (PVDF) ou un copolymère de fluorure de vinylidène avec de l’hexafluoropropène. Liant selon l’une quelconque des revendications 1 à 5, ledit fluoropolymère étant un homopolymère de type poly(fluorure de vinylidène) possédant des défauts de tête à queue dans la chaîne de motifs de fluorure de vinylidène, et le degré de défauts de tête à queue ne dépassant pas 10 %. Liant selon l’une quelconque des revendications 1 à 5, ledit fluoropolymère comprenant des monomères fonctionnalisés en une quantité allant de 0,01 à 15 pour cent en poids sur la base des monomères totaux, préférablement, de 0,05 à 5 pour cent en poids sur la base des monomères totaux, et encore plus préférablement en une quantité allant de 0,05 à 1,5 pour cent en poids sur la base des monomères totaux. Liant selon la revendication 7, lesdits monomères fonctionnalisés comportant au moins une fonctionnalité étant choisis parmi : acide acrylique, acide méthacrylique, acide vinylsulfonique, acide vinylphosphonique, acide itaconique, acide maléique et sels de tels composés; éther d’allyle et de glycidyle, éther de méthallyle et de glycidyle, éther de glycidyle d’acide crotonique et éther de glycidyle d’acide acétique ; carbonate d’éthylène ; acrylate d’hydroxyléthyle et acrylate d’hydroxylpropyle. Liant selon l’une quelconque des revendications 1 à 8, ledit fluoropolymère étant une poudre possédant une distribution de taille de particule dotée d’un Dv50 inférieur à 20 µm, préférablement inférieur à 15 µm, en particulier inférieur à 10 µm. Électrode revêtue à sec comprend le liant non fibrillable selon l'une quelconque des revendications 1 à 9, un agent conducteur et un matériau actif sec. Électrode revêtue à sec selon la revendication 10, possédant la composition massique suivante : a. 50 % à 99,9 % de matériau actif, préférablement 50 % à 99 %, b. 25 % à 0 % d’agent conducteur, préférablement 25 % à 0,5 %, c. 25 % à 0,05 % de liant non fibrillable, préférablement 25 % à 0,5 %, d. 0 % à 5 % d’au moins un additif choisi dans le groupe constitué par un plastifiant, un liquide ionique, un agent dispersant pour additif conducteur, et un agent auxiliaire d’écoulement ; la somme de tous ces pourcentages étant de 100 %. Électrode revêtue à sec selon l’une quelconque des revendications 10 et 11, lesdits agents conducteurs étant composés d’un ou plusieurs matériaux parmi des noirs de carbone, tels que le noir d’acétylène, le noir de Ketjen ; des fibres de carbone, telles qu’un nanotube de carbone, une nanofibre de carbone, une fibre de carbone par croissance en phase vapeur ; des poudres métalliques telles qu’une poudre SUS, et une poudre d’aluminium. Électrode revêtue à sec selon l’une quelconque des revendications 10 à 12, dans laquelle, pour une électrode positive, ledit matériau actif est choisi dans le groupe constitué par : LiCoO2, Li(Ni, Co, AI)O2, Li(1+ x), NiaMnbCoc (x représente un nombre réel de 0 ou plus, a = 0,8, 0,6, 0,5, ou 1/3, b = 0,1, 0,2, 0,3, ou 1/3, c = 0,1, 0,2, ou 1/3), LiNiO2, LiMn2O4, LiCoMnO4, Li3NiMn3O3, Li3Fe2(PO4)3, Li3V2(PO4)3, un spinelle Li Mn substitué par un élément différent possédant une composition représentée par Li1+xMn2-x-yMyO4, M représentant au moins un métal choisi parmi Al, Mg, Co, Fe, Ni, et Zn, x et y représentant indépendamment un nombre réel compris entre 0 et 2, titanate de lithium LixTiOy – x et y représentant indépendamment un nombre réel compris entre 0 et 2, et un phosphate de métal et de lithium possédant une composition représentée par LiMPO4, M représentant Fe, Mn, Co, ou Ni. Électrode revêtue à sec selon l’une quelconque des revendications 10 à 12, dans laquelle, pour une électrode négative, ledit matériau actif est choisi dans le groupe constitué par : un alliage de lithium, un oxyde métallique, un matériau de carbone tel que le graphite ou du carbone dur, le silicium, un alliage de silicium et Li4TiO12. Procédé pour la préparation de l’électrode revêtue à sec selon l’une quelconque des revendications 10 à 14, comprenant une étape de traitement thermomécanique réalisée à une température dans la plage de 20 °C en dessous du point de fusion du liant non fibrillable jusqu’à 50 °C au-dessus du point de fusion du liant non fibrillable. Batterie Li-ion comprenant une électrode positive, une électrode négative et un séparateur, au moins une électrode étant une électrode revêtue à sec selon l’une quelconque des revendications 10 à 14.